(57)【特許請求の範囲】
【請求項１】
導電性支持体上に少なくとも感光層を有する電子写真感光体において、該感光層中に、一般式（１）で表される構造単位を含有し、かつ全酸成分中のテレフタル酸成分の含有量が７０モル％以上であるポリアリレート樹脂を含有することを特徴とする電子写真感光体。
【化１】
0003910011.tif 000025
（一般式（１）中、Ｒ1ないしＲ4は水素原子、置換基を有しても良いアルキル基及び置換基を有しても良いアリール基のいずれかを表し、少なくとも一つは置換基を有しても良いアルキル基又は置換基を有しても良いアリール基のいずれかとする。）
【請求項２】
一般式（１）において、Ｒ1ないしＲ4が全てメチル基である請求項１に記載の電子写真感光体。
【請求項３】
ポリアリレート樹脂が、 上記一般式（１）及び下記一般式（２）で表される構造を有するものである請求項１に記載の電子写真感光体。
【化２】
0003910011.tif 000026
（Ａ及びＢはそれぞれ置換基を有しても良いベンゼン環、Ｒ5は水素原子、置換基を有しても良いアルキル基、及び置換基を有しても良いアリール基のいずれかを表す。）
【請求項４】
一般式（２）において、Ａ及びＢがそれぞれ少なくとも一種類以上アルキル基を有するものである請求項３に記載の電子写真感光体。
【請求項５】
一般式（２）において、Ａ及びＢがそれぞれエステル基のオルト位に置換基を有するものである請求項３又は４に記載の電子写真感光体。
【請求項６】
一般式（２）が下記一般式（３）で表されるものである請求項３〜５のいずれかに記載の電子写真感光体。
【化３】
0003910011.tif 000027
【請求項７】
ポリアリレート樹脂中の一般式（１）のモル比が、０＜ 一般式（１）／［一般式（１）＋ 一般式（２）］≦０．１である請求項２〜６のいずれかに記載の電子写真感光体。
【請求項８】
感光層が、少なくとも電荷発生層及び電荷輸送層からなるものであり、電荷輸送剤及び請求項１〜７のいずれかに記載のポリアリレート樹脂が該電荷輸送層に含有されることを特徴とする電子写真感光体。
【発明の詳細な説明】
【０００１】
【発明の属する技術分野】
本発明は電子写真感光体に関する。詳しくはより高感度で高性能な電子写真感光体に関するものである。
【０００２】
【従来の技術】
電子写真技術は、即時性、高品質の画像が得られることなどから、従来の複写機だけにとどまらず、各種プリンタ、ファクシミリなど幅広く使われている。  電子写真技術の中核をなす感光体については、現在一部にアモルファスシリコン、砒素―セレン系などの無機光導電材料が使われているが、主流は有機系感光体である。
有機系感光体としてはいくつかの層構成が考案されているが、電荷発生と電荷輸送の機能を分離し電荷発生層、電荷輸送層を積層したいわゆる積層型感光体が、設計がやりやすい、生産性が高い、より高性能な感光体が得られることなどから、精力的に研究・開発されており、現在では中高速の複写機やプリンタにまで使用範囲が広がっている。
【０００３】
しかしながら高速機用として使用するためには、電気特性的には光感度が不十分、残留電位が高い、光応答性が悪い、更に繰り返し使用した場合帯電性が低下する、残留電位が蓄積する、感度が変動する、低温で使用した場合、諸特性が悪化するなど種々の問題を抱えており、まだまだ十分な特性を有しているとはいえない。
【０００４】
その中でも、より高性能の感光体を開発することは、高速の複写機やプリンタ等に使用するためにも広く望まれている。
例えば、電荷輸送剤と結着樹脂とよりなる電荷輸送層を上層へ配設した感光体の場合には、電荷輸送層表面へのトナーの付着、および現像剤や転写用紙と感光体表面との接触による磨耗、傷の発生等の問題があり、そしてこれらの問題点を改善するものとして、電荷輸送層における結着樹脂として、ポリカーボネート樹脂、ポリメチルメタクリレート樹脂等を用いた例が数多く報告されているが、電子写真特性、耐久性の点で、いまだ問題があった。
【０００５】
そこで、この改良案として、ポリエステル樹脂を用いた感光体が種々報告されているが、例えば、特開平５−３４１５３９号、特開平７−１１４１９１号、特開平８−１１０６４６号公報  等で例示されているポリエステル樹脂を用いた感光体は、耐オゾン性に劣る欠点をも抱えていた。
【０００６】
【発明が解決しようとする課題】
我々は、耐刷性の優れた感光体について鋭意検討を行い、この手段としてポリエステル樹脂を感光層のバインダー樹脂として用いる研究を進めていたが、ポリカーボネートやポリスチレン等をバインダーとして利用した際と比較して移動度悪化が避けがたく、低温での電気特性の特性改善が特に課題となっていた。
例えば、特開平１２−２２７６６８号公報では、置換基を有するビフェニル構造が耐刷性に優れる旨報告されているが、やはり電気特性が悪く、実用化には、この改善が急務であった。
【０００７】
本発明は、上記実情に鑑みて為されたものであり、その目的は、好感度で優れた電気特性及び機械的物性を有する電子写真感光体を提供することにある。
つまり、本発明の目的の一つは、耐摩擦性、トナーフイルミング性等の機械的耐久性の高い電子写真感光体を提供することにある。
本発明の第二の目的は、低温でも、良好な電気特性を有する電子写真感光体を提供することにある。
【０００８】
本発明の第三の目的は、帯電性、感度等の経時的劣化の生じない電子写真感光体を提供することにある。
本発明の第四の目的は、帯電性、感度等の電気的耐久性と、耐摩擦性、トナーフイルミング性等の機械的耐久性を同時に満足する電子写真感光体を提供することにある。
【０００９】
【課題を解決するための手段】
本発明者等は、感光層に用いるバインダー樹脂について鋭意検討を行った結果、特定の構造を有するポリアリレート樹脂を利用した場合、優れた電子写真特性を示すことを見出だし、本発明を完成するに至った。即ち本発明の要旨は、導電性支持体上に少なくとも感光層を有する電子写真感光体において、該感光層中に、一般式（１）で表される構造単位を含有し、かつ全酸成分中のテレフタル酸成分の含有量が７０モル％以上であるポリアリレート樹脂を含有することを特徴とする電子写真感光体、に存する。
【００１０】
【化４】
0003910011.tif 000002
【００１１】
（一般式（１）中、Ｒ1ないしＲ4は水素原子、置換基を有しても良いアルキル基及び置換基を有しても良いアリール基のいずれかを表し、少なくとも一つは置換基を有しても良いアルキル基又は置換基を有しても良いアリール基のいずれかとする。）
【００１２】
【発明の実施の形態】
＜導電性支持体＞
本発明の対象とする電子写真感光体は、少なくとも感光層は導電性支持体上に設けられた構造を有する。
感光層が形成される導電性支持体としては周知の電子写真感光体に採用されているものがいずれも使用できる。
【００１３】
具体的には例えばアルミニウム、ステンレス鋼、銅、ニッケル等の金属材料からなるドラム、シートあるいはこれらの金属箔のラミネート物、蒸着物、あるいは表面にアルミニウム、銅、パラジウム、酸化すず、酸化インジウム等の導電性層を設けたポリエステルフィルム、紙等の絶縁性支持体が挙げられる。更に、金属粉末、カーボンブラック、ヨウ化銅、高分子電解質等の導電性物質を適当なバインダーとともに塗布して導電処理したプラスチックフィルム、プラスチックドラム、紙、紙管等が挙げられる。また、金属粉末、カーボンブラック、炭素繊維等の導電性物質を含有し、導電性となったプラスチックのシートやドラムが挙げられる。又、酸化スズ、酸化インジウム等の導電性金属酸化物で導電処理したプラスチックフィルムやベルトが挙げられる。
【００１４】
なかでもアルミニウム等の金属のエンドレスパイプが好ましい支持体である。導電性支持体と感光層との間には通常使用されるような公知のバリアー層が設けられていてもよい。バリアー層としては、例えばアルミニウム陽極酸化被膜、酸化アルミニウム、水酸化アルミニウム等の無機層、ポリビニルアルコール、カゼイン、ポリビニルピロリドン、ポリアクリル酸、セルロース類、ゼラチン、デンプン、ポリウレタン、ポリイミド、ポリアミドなどの有機層が使用される。有機層をバリアー層として用いる場合には単独あるいはチタニア、アルミナ、シリカ、酸化ジルコニウム等の金属酸化物あるいは銅、銀、アルミニウム等の金属微粉末を分散させて用いてもよい。
これらのバリアー層の膜厚は適宜設定できるが、０．０５〜２０μm、好ましくは０．１〜１０μmの範囲である。
【００１５】
＜感光層＞
（１）層構成
感光層（光導電層）は、▲１▼電荷発生層、電荷輸送層をこの順に積層したもの、▲２▼あるいは電荷発生層と電荷輸送層を逆に積層したもの、さらには▲３▼電荷輸送媒体中に電荷発生物質を分散したいわゆる分散型などいずれも用いることができる。
【００１６】
具体的には，電荷発生材料を直接蒸着あるいはバインダーとの分散液として塗布して電荷発生層を作成し，その上に電荷輸送物質をポリアリレートとともに溶解し，その分散液を塗布することにより，電荷輸送層を作成してなる積層型感光体（上記▲１▼）、電荷発生層と電荷輸送層の積層順序を前記と逆の構成としたもの（上記▲２▼）、あるいは電荷発生物質と電荷輸送物質とが，バインダー中に分散，溶解した状態で伝導性支持体上に塗布された一層型感光体（上記▲３▼）であってもよい。
【００１７】
（２）バインダー樹脂
本発明に係る電子写真感光体の感光層に用いるポリアリレート樹脂は、繰り返し単位と  して一般式（１）で表される構造を有するものであり、かつ、全酸成分中のテレフタル酸成分の含有量が５０モル％以上のものである。
【００１８】
【化５】
0003910011.tif 000003
【００１９】
（一般式（１）中、Ｒ1ないしＲ4はそれぞれ水素原子、置換基を有しても良いアルキル基、置換基を有しても良いアリール基のいずれかを表し、かつ少なくとも一つは置換基を有しても良いアルキル基、置換基を有しても良いアリール基のいずれかとする。）
前記一般式（１）において、Ｒ1ないしＲ4のうち少なくとも一つがアルキル基であるのが好ましく、より好ましい置換基はメチル基である。またＲ1ないしＲ4の全てがメチル基で有ることは電気特性の点から好ましい。
【００２０】
また、繰り返し単位として、一般式（１）及び下記一般式（２）で表される構造を有するポリアリレート樹脂はより好ましい。
【００２１】
【化６】
0003910011.tif 000004
【００２２】
（Ａ及びＢはそれぞれ置換基を有しても良いベンゼン環、Ｒ5は水素原子、置換基を有しても良いアルキル基、置換基を有しても良いアリール基のいずれかを表す。）
前記一般式（２）において、Ａ及びＢはそれぞれ少なくとも一種類以上のアルキル基を有するものであるのが好ましく、さらに好ましくはメチル基である。
又、Ａ及びＢがそれぞれエステル基のオルト位に置換基を有するものであることは滑り性の点から好ましい。
前記一般式（２）の最も好ましい構造は、下記一般式（３）で表されるものであり。これは電気特性、滑り性の点から好適である。
【００２３】
【化７】
0003910011.tif 000005
【００２４】
以上のポリアリレート樹脂中に含有されるテレフタル酸成分は、ポリアリレート樹脂を構成する全酸成分の５０モル％以上であることが好ましく、より好ましくは、７０モル％以上であり、さらに好ましくは、８０モル％以上である。特に９０モル％以上であると、滑り性、電気特性の点において好ましい。
テレフタル成分以外の酸成分としては、イソフタル酸が工業品の入手のしやすから、最も、好ましく、電気特性の点から、フマル酸、スベロイル酸、ビフェニルジカルボン酸、ナフタレンジカルボン酸等も好ましい。
又、ポリアリレート樹脂中の一般式（１）及び一般式（２）で表される構造の比率は、一般式（１）を形成するビフェノールの量が多すぎると、重合の際、着色性の不純物を生成し、溶媒への溶解性が低下する傾向があるため、
【００２５】
【数１】
０＜  一般式（１）／［一般式（１）＋  一般式（２）］≦０．２
であることは好ましく、
【００２６】
【数２】
０＜  一般式（１）／［一般式（１）＋  一般式（２）］≦０．１
であることがより好ましい。
また一般式（１）で表される単位が少なすぎると、溶解性を保持できない場合があるので、
【００２７】
【数３】
０． ０１≦一般式（１）／［一般式（１）＋一般式（２）］≦０．１
を満たすことが最も好ましい。
表−１に本発明のポリアリレートのビスフェノール部位の具体例を示すが、これらに限定されるものではない。
【００２８】
【化８】
0003910011.tif 000006
【００２９】
【表１】
0003910011.tif 000007
【００３０】
【表２】
0003910011.tif 000008
【００３１】
【表３】
0003910011.tif 000009
【００３２】
【表４】
0003910011.tif 000010
【００３３】
（３）電荷輸送物質
本発明において、感光層に用いられる電荷輸送物質は、公知のいずれの物も使用することができるが、該電荷輸送物質のイオン化ポテンシャルＩＰが、
【００３４】
【数４】
４．７（ｅＶ）  ＜  ＩＰ  ＜  ５．５（ｅＶ）
の範囲にあることは、電気特性の面から、好ましい。
また、該電荷輸送物質としては、その構造式中に、スチルベン、アリールアミン、及びブタジエン骨格の少なくとも一種を有する電荷輸送物質を含有することは好ましい。
【００３５】
表−２に本発明の感光体に使用可能な電荷輸送物質の具体例を示すが、これらに限定されるものではない。
【００３６】
【表５】
0003910011.tif 000011
【００３７】
【表６】
0003910011.tif 000012
【００３８】
【表７】
0003910011.tif 000013
【００３９】
（４）電荷発生物質
電荷発生物質としては，セレン，セレンーテルル合金，セレンーヒ素合金，硫化カドミウム，アモルファスシリコン等の無機光伝導性粒子；無金属フタロシアニン，金属含有フタロシアニン，ペリノン系顔料，チオインジゴ，キナクリドン，ペリレン系顔料，アントラキノン系顔料，アゾ系顔料，ビスアゾ系顔料，トリスアゾ系顔料，テトラキス系アゾ顔料，シアニン系顔料等の有機光伝導性粒子が挙げられる。
【００４０】
更に，多環キノン，ピリリウム塩，チオピリリウム塩，インジゴ，アントアントロン，ピラントロン等の各種有機顔料，染料が使用できる。
中でも無金属フタロシアニン，銅，塩化インジウム，塩化ガリウム，錫，オキシチタニウム，亜鉛，バナジウム等の金属又は，その酸化物，塩化物の配位したフタロシアニン類，モノアゾ，ビスアゾ，トリスアゾ，ポリアゾ類等のアゾ顔料が好ましい。
【００４１】
好ましいアゾ顔料のアゾ成分としては、以下の構造があげられる。
【００４２】
【化９】
0003910011.tif 000014
【００４３】
上記アゾ成分の好ましいカップラーとしては、以下の構造があげられる。
【００４４】
【化１０】
0003910011.tif 000015
【００４５】
これらのアゾ成分、カップラーは置換基を有していても良い。
アゾ顔料としては、特開昭５４−７９６３２号、特開昭５４−１４５１４２号、特開昭５５−１１７１５１号、特開昭５７−１７６０５５号、特開昭６３−１９２６２７号、特開昭６３−２８２７４３号各公報等で公示されているビスアゾ顔料を用いる事は、電気特性の面から好ましい。
【００４６】
また、電荷発生材料として、金属含有及び無金属フタロシアニンを用い、かつ、前記一般式（１）で示されるバインダー樹脂を、組合せるとレーザー光に対する感度が向上した感光体が得られる。特に、感光層が少なくとも、電荷発生材料と電荷輸送材料とを含有する場合、電荷発生物質として、X線回折スペクトルのブラック角（２θ±０．２°）２７．３°に回折ピークを示すＹ型オキシチタニウムフタロシアニン，または，（２θ±０．２°）９．３°，１３．２°，２６．２°，および２７．１°に回折ピークを示すオキシチタニウムフタロシアニン，ブラッグ角2θ（±0.3゜）9.2、14.1、15.3、19.7、 27.1゜に回折ピークを有するジヒドロキシシリコンフタロシアニン化合物、Ｘ線回折スペクトルのブラック角（２θ±０．２°）８．５°，１２．２°，１３．８°，１６．９°，２２．４°，２８．４°および３０．１°に主たる回折ピークを示すジクロロスズフタロシアニンを含有することが好ましい。
【００４７】
（５）その他の添加剤
・染料色素
本発明において、場合により感光層に添加される染料色素としては、例えばメチルバイオレット、ブリリアントグリーン、クリスタルバイオレット等のトリフェニルメタン染料、メチレンブルーなどのチアジン染料、キニザリン等のキノン染料及びシアニン染料やビリリウム塩、チアビリリウム塩、ベンゾビリリウム塩等が挙げられる。
・電子吸引性化合物
本発明において、場合により感光層に添加される電子吸引性化合物としては、例えばクロラニル、２，３−ジクロロ−１，４−ナフトキノン、１−ニトロアントラキノン、１−クロロ−５−ニトロアントラキノン、２−クロロアントラキノン、フェナントレンキノン等のキノン類；４−ニトロベンズアルデヒド等のアルデヒド類；９−ベンゾイルアントラセン、インダンジオン、３，５−ジニトロベンゾフェノン、２，４，７−トリニトロフルオレノン、２，４，５，７−テトラニトロフルオレノン、３，３′，５，５′−テトラニトロベンゾフェノン等のケトン類；無水フタル酸、４−クロロナフタル酸無水物等の酸無水物；テトラシアノエチレン、テレフタラルマロノニトリル、９−アントリルメチリデンマロノニトリル、４−ニトロベンザルマロノニトリル、４−（ｐ−ニトロベンゾイルオキシ）ベンザルマロノニトリル等のシアノ化合物；３−ベンザルフタリド、３−（α−シアノ−ｐ−ニトロベンザル）フタリド、３−（α−シアノ−ｐ−ニトロベンザル）−４，５，６，７−テトラクロロフタリド等のフタリド類等の電子吸引性化合物が挙げられる。
【００４８】
＜感光層の形成方法＞
本発明の電子写真用感光体の感光層は成膜性、可撓性、機械的強度を向上させるために周知の可塑剤を含有していてもよい。
その際、上記塗布液中に添加する可塑剤として、フタル酸エステル、りん酸エステル、エポキシ化合物、塩素化パラフィン、塩素化脂肪酸エステル、メチルナフタレンなどの芳香族化合物などが挙げられる。
【００４９】
積層型感光体の場合、アリールアミン系化合物を電荷輸送層中の電荷輸送材料として用いる場合の塗布液は、前記組成のものでもよいが、光導電性粒子、染料色素、電子吸引性化合物等は除くか、少量の添加でよい。
この場合の電荷発生層としては上記光導電性粒子と必要に応じバインダーポリマーや他の有機光導電性物質、染料色素、電子吸引性化合物等の溶媒に溶解乃至分散させて得られる塗布液を塗布乾燥した薄層、あるいは前記光導電性粒子を蒸着等の手段により製膜とした層が挙げられる。
【００５０】
感光層の塗布方法としては、スプレー塗布法、スパイラル塗布法、リング塗布法、浸漬塗布法等がある。
スプレー塗布法としては、エアスプレー、エアレススプレー、静電エアスプレー、静電エアレススプレー、回転霧化式静電スプレー、ホットスプレー、ホットエアレススプレー等があるが、均一な膜厚を得るための微粒化度、付着効率等を考えると回転霧化式静電スプレーにおいて、再公表平１−８０５１９８号公報に開示されている搬送方法、すなわち円筒状ワークを回転させながらその軸方向に間隔を開けることなく連続して搬送することにより、総合的に高い付着効率で膜厚の均一性に優れた電子写真感光体を得ることができる。
【００５１】
スパイラル塗布法としては、特開昭５２−１１９６５１号公報に開示されている注液塗布機またはカーテン塗布機を用いた方法、特開平１−２３１９６６号公報に開示されている微小開口部から塗料を筋状に連続して飛翔させる方法、特開平３−１９３１６１号公報に開示されているマルチノズル体を用いた方法等がある。
【００５２】
また浸漬塗布法は、一例としては以下のような手順が挙げられる。
まず、電荷輸送物質（好ましくは前述の化合物）、バインダー、溶剤等を用いて好適な全固形分濃度が２５％以上であってより好ましくは４０％以下の、かつ粘度が通常５０センチポアーズ〜３００センチポアーズ以下、好ましくは１００センチポアーズ〜２００センチポアーズ以下の電荷輸送層形成用の塗布液を調整する。
【００５３】
ここで実質的に塗布液の粘度はバインダーポリマーの種類及びその分子量により決まるが、あまり分子量が低い場合にはポリマー自身の機械的強度が低下するためこれを損わない程度の分子量を持つバインダーポリマーを使用することが好ましい。この様にして調整された塗布液を用いて浸漬塗布法により電荷輸送層が形成される。
【００５４】
その後塗膜を乾燥させ、必要且つ充分な乾燥が行われる様に乾燥温度時間を調整すると良い。乾燥温度は、通常１００〜２５０℃、好ましくは、１１０〜１７０℃、さらに好ましくは、１２０〜１４０℃の範囲である。
乾燥方法としては、熱風乾燥機、蒸気乾燥機、赤外線乾燥機及び遠赤外線乾燥機等を用いることができる。
【００５５】
この様にして得られる本発明の電子写真用感光体は高感度で、残留電位が低く帯電性が高く、かつ、繰返しによる変動が小さく、特に、画像濃度に影響する帯電安定性が良好であることから、高耐久性感光体として用いることができる。又、７５０〜８５０ｎｍの領域の感度が高いことから、特に半導体レーザープリンター用感光体に適している。
【００５６】
＜積層型感光体＞
・電荷発生層
上述した▲１▼及び▲２▼の積層型感光層を形成する電荷発生層は、前記の電荷発生物質が、バインダー樹脂及び必要に応じ他の有機光導電性化合物、色素、電子吸引性化合物等と共に溶剤に溶解あるいは分散し、こうして得られる塗布液を塗布乾燥して電荷発生層を得る。
【００５７】
つまり、積層型感光層における電荷発生層は、これらの物質の微粒子を、例えばポリエステル樹脂、ポリビニルアセテート、ポリエステル、ポリカーボネート、ポリビニルアセトアセタール、ポリビニルプロピオナール、ポリビニルブチラール、フェノキシ樹脂、エポキシ樹脂、ウレタン樹脂、セルロースエステル、セルロースエーテルなどの各種バインダー樹脂で結着した形の分散層で使用してもよい。更に、バインダー樹脂としては、スチレン、酢酸ビニル、塩化ビニル、アクリル酸エステル、メタクリル酸エステル、ビニルアルコール、エチルビニルエーテル等のビニル化合物の重合体および共重合体、ポリアミド、けい素樹脂等が挙げられる。この場合の電荷発生材料（電荷発生物質）の使用比率はバインダー樹脂１００重量部に対して通常２０〜２０００重量部、好ましくは３０〜５００重量部、より好ましくは３３〜５００重量部の範囲より使用され、電荷発生層の膜厚は通常０．０５〜５μｍ、好ましくは０．１〜２μｍ、より好ましくは０．１５〜０．８μｍが好適である。また電荷発生層は必要に応じて塗布性を改善するためのレベリング剤や酸化防止剤、増感剤等の各種添加剤を含んでいてもよい。更にまた電荷発生層は上記電荷発生材料の蒸着膜であってもよい。
・電荷輸送層
電荷輸送層に使用される電荷輸送物質としては、前述のスチルベン、アリールアミン、ブタジエン骨格から選ばれる少なくとも１種の構造を有する電荷輸送物質以外にも、ヒドラゾン、縮合多環、複素環、エナミン骨格を有する化合物等を併用することができる。
【００５８】
電荷輸送層に使用されるバインダー樹脂としては、上述した、本発明のポリアリレート樹脂の他に、例えばポリメチルメタクリレート、ポリスチレン、ポリ塩化ビニルなどのビニル重合体、及びその共重合体、ポリカーボネート、ポリエステル、ポリエステルカーボネート、ポリスルホン、ポリイミド、フェノキシ、エポキシ、シリコーン樹脂などを共用したり、共重合する事も可能であり、またこれらの部分的架橋硬化物も使用できる。
【００５９】
バインダー樹脂と電荷輸送物質との割合は、バインダー樹脂１００重量部に対して、通常、３０〜９０重量部、好ましくは４０〜７０重量部の範囲で使用される。
電荷輸送層の膜厚は、通常、１０〜６０μm、好ましくは１０〜４５μm、更に好ましくは２７〜４０μｍの厚みで使用されるのがよい。
【００６０】
さらに、電荷輸送層には、必要に応じて酸化防止剤、増感剤等の各種添加剤並びに他の電荷輸送材料を含んでいてもよい。
またこの他に、塗膜の機械的強度や、耐久性向上のための種々の添加剤を用いることができる。この様な添加剤としては、周知の可塑剤や、種々の安定剤、流動性付与剤、架橋剤等が挙げられる。
・感光層の形成方法
電荷発生層と電荷輸送層の二層からなる感光層の場合は、電荷発生層の上に上記塗布液を塗布するか、上記塗布液を塗布して得られる電荷輸送層の上に電荷発生層を形成させることにより、製造することができる。
【００６１】
塗布液調製用の溶剤としてはテトラヒドロフラン、１，４−ジオキサン等のエーテル類、メチルエチルケトン、シクロヘキサノン等のケトン類；トルエン、キシレン等の芳香族炭化水素；Ｎ，Ｎ−ジメチルホルムアミド、アセトニトリル、Ｎ−メチルピロリドン、ジメチルスルホキシド等の非プロトン性極性溶媒；酢酸エチル、蟻酸メチル、メチルセロソルブアセテート等のエステル類；ジクロロエタン、クロロホルム等の塩素化炭化水素などのアミン系化合物を溶解させる溶剤が挙げられる。勿論これらの中からバインダーを溶解するものを選択する必要がある。
【００６２】
このようにして形成される感光体にはまた、必要に応じ、バリアー層、接着層、ブロッキング層等の中間層、透明絶縁層、あるいは保護層など、電気特性、機械特性の改良のための層を有していてもよいことはいうまでもない。
最表面層としては、従来公知の例えば熱可塑性あるいは熱硬化性ポリマーを主体とするオーバーコート層を設けてもよい。
【００６３】
各層の形成方法としては層に含有させる物質を溶剤に溶解または分散させて得られた塗布液を順次塗布する等の公知の方法が適用できる。
＜単層型感光体＞
上述した▲３▼の分散型感光層の場合、用いられる電荷発生物質の種類は、前記したものと同様であるが、その粒子径は充分小さいことが必要であり、好ましくは１μｍ以下、より好ましくは、０．５μｍ以下で使用される。
【００６４】
感光層内に分散される電荷発生物質の量は、例えば０．５〜５０重量％の範囲であるが少なすぎると充分な感度が得られず、多すぎると帯電性の低下、感度の低下などの弊害があり、より好ましくは１〜２０重量％の範囲で使用される。
単層型の感光層は、常法に従って、上述した電荷輸送物質を上述したバインダー樹脂と共に適当な溶剤中に溶解し、必要に応じ、適当な電荷発生材料、増感染料、電子吸引性化合物、他の電荷輸送材料、あるいは、可塑剤、顔料等との周知の添加剤を添加して得られる塗布液を導電性支持体上に塗布、乾燥し、通常、数μ〜数十μ、好ましくは１０〜４５μｍ、特に好ましくは２０μｍ以上の膜厚の層を形成させることにより製造することができる。
【００６５】
【実施例】
以下に、本発明の具体的態様を実施例により更に詳細に説明するが、本発明はその要旨を超えない限り、これらの実施例によって限定されるものではない。
実施例１
（２θ±０．２°）９．３°，１３．２°，２６．２°，および２７．１°にCuKα線によるX線回折ピークを示すオキシチタニウムフタロシアニン１０重量部にn-プロパノール２００重量部を加え、サンドブラインドミルで１０時間粉砕し微粒化分散処理を行った。  次にポリビニルブチラール（電気化学工業（株）製、商品名「デンカブチラール」＃６０００Ｃ）５重量部の１０％メタノール溶液と混合し分散液を作成した。  次にこの分散液をポリエステルフィルム上に蒸着したアルミニウム蒸着面上にバーコーターにより乾燥後の膜厚が０．４μmとなるように電荷発生層を設けた。
【００６６】
この電荷発生の上に、前記表−２に示される化合物(Ｔ１４)を６０重量部、および、下記繰り返し単位から成るポリアリレート（Ｍｖ＝３５３００）
【００６７】
【化１１】
0003910011.tif 000016
【００６８】
１００重量部をテトラヒドロフラン／トルエン混合溶液  １０００重量部で溶解させた溶液をフィルムアプリケータにより塗布し、乾燥後の膜厚が２５μmとなるように電荷輸送層を設けた。
得られた感光体を感光体Ａと称する。
なお、感光体の評価は以下のように行った。
【００６９】
［摩擦試験］
トナーを上記で作成した感光体の上に０．１ｍｇ／ｃｍ２となるよう均一に乗せ接触させる面にクリーニングブレードと同じ材質のウレタンゴムを１ｃｍ幅に切断したものを用い４５度の角度で用い、荷重２００ｇ、速度５ｍｍ／ｓｅｃ、ストローク２０ｍｍでウレタンゴムを移動させたときの動摩擦係数を協和界面化学（株）社製全自動摩擦摩耗試験機ＤＦＰＭ−ＳＳで測定した。結果を表−１に示す。
【００７０】
［電気特性］
２５℃での電気特性は以下のように求めた。感光体Ａを暗所で５０μＡのコロナ電流により負帯電させ、次いで７８０ｎｍの光を２．４?Ｊ／ｃｍ２で照射した時点の表面電位（ＶＬ）を測定した。結果を表−３に示す。
実施例２
実施例１において電荷輸送層に用いた共重合ポリアリレートのかわりに、下記ポリアリレート（Ｍｖ＝４８３００）に変えた以外は、実施例１と同様に行い感光体Ｂを作成した。次いで実施例１と同様にして摩擦係数、ＶＬを測定した。結果を表−３に記す。
【００７１】
【化１２】
0003910011.tif 000017
【００７２】
比較例１
実施例１において電荷輸送層に用いた共重合ポリアリレートのかわりに、下記ポリアリレート（Ｍｖ＝35300）
【００７３】
【化１３】
0003910011.tif 000018
【００７４】
に変えた以外は、実施例１と同様に行い感光体Ｂを作成した。次いで実施例１と同様にして摩擦係数、ＶＬを測定した。結果を表−３に記す。
比較例２
実施例１において電荷輸送層に用いた共重合ポリアリレートのかわりに、下記ポリアリレート（Ｍｖ＝  ４０７００）
【００７５】
【化１４】
0003910011.tif 000019
【００７６】
に変えた以外は、実施例１と同様に行い感光体Ｃを作成した。次いで実施例１と同様にして摩擦係数、ＶＬを測定した。結果を表−３に記す。
比較例３
実施例１において電荷輸送層に用いた共重合ポリアリレートのかわりに、下記ポリアリレート（Ｍｖ＝３２７００）
【００７７】
【化１５】
0003910011.tif 000020
【００７８】
に変えた以外は、実施例１と同様に行い感光体Ｄを作成した。次いで実施例１と同様にして摩擦係数、ＶＬを測定した。結果を表−３に記す。
比較例４
実施例１において電荷輸送層に用いた共重合ポリアリレートのかわりに、下記ポリアリレート（Ｍｖ＝  ５７７００）
【００７９】
【化１６】
0003910011.tif 000021
【００８０】
に変えた以外は、実施例１と同様に行い感光体Ｅを作成した。次いで実施例１と同様にして摩擦係数、ＶＬを測定した。結果を表−３に記す。
比較例５
実施例１において電荷輸送層に用いた共重合ポリアリレートのかわりに、下記ポリアリレート（Ｍｖ＝３８４００）
【００８１】
【化１７】
0003910011.tif 000022
【００８２】
に変えて、塗布溶液を作成したところ、若干白濁が認められ、完溶に到らなかった。又、この溶液は、系時変化による増粘が認められ、溶解性に問題がある事がわかった。
比較例６
実施例１において電荷輸送層に用いた共重合ポリアリレートのかわりに、下記ポリエステル
【００８３】
【化１８】
0003910011.tif 000023
【００８４】
に変えて、塗布溶液を作成しようとしたところ、塗布溶媒にほとんど溶けず、感光体作成が不可能であった。
【００８５】
【表８】
0003910011.tif 000024
【００８６】
上記の結果から明らかなように本発明による感光体は、比較感光体に対して電気特性、滑り性に対して、バランスのとれた感光体であることがわかる。特に残留電位に優れる。
【００８７】
【発明の効果】
本発明の電子写真感光体は、極めて高い光感度、及び低い残留電位を示し、繰り返し使用しても残留電位の蓄積がほとんどなく、また帯電性、感度の変動も非常に少なく安定性が極めて良好で耐久性に優れている。また、低温でも電気特性が大きく悪化しないため、高速の複写機やプリンタにも何ら問題なく用いることができる。